(57)【要約】【課題】、硬化物における強度、柔軟性、及び淡色性に優れたレゾール型フェノール樹脂を提供する。【解決手段】レゾール型フェノール樹脂であって、該レゾール型フェノール樹脂構造中に、フェノール性水酸基を炭素原子数が２又は３の脂肪族炭化水素基でエーテル化した構造を有するフェニルアルキレンエーテル構造部位（Ｉ）を該レゾール型フェノール樹脂構造中の芳香核数１００モルに対して２〜１０モルとなる割合で含有しており、かつ、該レゾール型フェノール樹脂の水溶液におけるｐＨが６〜８の範囲にある。【選択図】なし【特許請求の範囲】
【請求項１】
レゾール型フェノール樹脂であって、該レゾール型フェノール樹脂構造中に、フェノール性水酸基を炭素原子数が２又は３の脂肪族炭化水素基でエーテル化した構造を有するフェニルアルキレンエーテル構造部位（Ｉ）を該レゾール型フェノール樹脂構造中の芳香核数１００モルに対して２〜１０モルとなる割合で含有しており、かつ、該レゾール型フェノール樹脂の水溶液におけるｐＨが６〜８の範囲にあるものであることを特徴とする新規フェノール樹脂。
【請求項２】
レゾール型フェノール樹脂中の前記フェニルアルキレンエーテル構造部位（Ｉ）が、フェノール性水酸基とアクリロイル基含有単量体とのマイケル付加反応により得られる構造部位である、請求項１記載のフェノール樹脂。
【請求項３】
前記アクリロイル基含有単量体が（メタ）アクリル酸エステル又は（メタ）アクリル酸アミドである請求項３記載のフェノール樹脂。
【請求項４】
前記アクリロイル基含有単量体がアクリルアミドである請求項３記載のフェノール樹脂。
【請求項５】
フェノール類、アルデヒド類、及びアクリロイル基含有単量体を出発原料として、レゾール型フェノール樹脂粗生成物を得る工程（工程Ｉ）、次いで、該レゾール型フェノール樹脂粗生成物を酸で処理する工程（工程II）を必須の製造工程とすることを特徴とする、レゾール型フェノール樹脂の製造方法。
【請求項６】
前記工程Ｉが、アクリロイル基含有単量体とフェノール類を反応させて得られるフェノール変性物とフェノール類とアルデヒド化合物とをアルカリ触媒存在下で反応させる工程（工程Ｉ−ａ）であることを特徴とする、請求項５記載のレゾール型フェノール樹脂の製造方法。
【請求項７】
前記工程Ｉが、アクリロイル基含有単量体とフェノール類とアルデヒド化合物とをアルカリ触媒存在下で反応させる工程（工程Ｉ−ｂ）であることを特徴とする、請求項５記載のレゾール型フェノール樹脂の製造方法。
【請求項８】
前記工程Ｉが、アクリロイル基含有単量体と、ＧＰＣ測定による平均分子量が数平均分子量３５０〜６５０の範囲であるノボラック型フェノール樹脂とを反応させて得られるノボラック変性樹脂とアルデヒド化合物とをアルカリ触媒存在下で反応させる工程（工程Ｉ−ｃ）であることを特徴とする、請求項５記載のレゾール型フェノール樹脂の製造方法。
【請求項９】
前記工程Ｉが、アクリロイル基含有単量体と、ＧＰＣ測定による平均分子量が数平均分子量３５０〜６５０の範囲であるノボラック型フェノール樹脂とその他のフェノール類とアルデヒド化合物とをアルカリ触媒存在下で反応させる工程（工程Ｉ−ｄ）であることを特徴とする、請求項５記載のレゾール型フェノール樹脂の製造方法。
【請求項１０】
前記アクリロイル含有単量体が（メタ）アクリル酸エステル又は（メタ）アクリル酸アミドである請求項５〜９のいずれか１つに記載のレゾール型フェノール樹脂の製造方法。
【請求項１１】
前記アクリロイル含有単量体がアクリルアミドである請求項１０記載のレゾール型フェノール樹脂の製造方法。
【請求項１２】
前記酸処理に用いる酸がホウ酸である請求項５〜１１のいずれか１つに記載のレゾール型フェノール樹脂の製造方法。
【発明の詳細な説明】
【技術分野】
【０００１】
本発明は接着強度及び淡色性に優れたレゾール型フェノール樹脂とその製造方法、及び該フェノール樹脂を含有する研磨剤用組成物に関するものである。
【背景技術】
【０００２】
レゾール型フェノール樹脂は、その製造条件によって樹脂特性を広く制御することが出来る応用範囲の広い樹脂であり、硬化性、水溶性、接着性、機械的強度などの特長を有することから、成形材料、積層材料、摩擦材料、塗料など幅広い用途に用いられている。レゾール型フェノール樹脂はこのような特長を有する一方で、それ自体色相が褐色を呈しており、加熱硬化後も色調が濃化する為に、色調を改善する手段としてレゾール型フェノール樹脂を合成した後、中和することによって硬化物の色相を淡色化する方法が知られている。しかしながら、レゾール型フェノール樹脂を合成した後に中和した場合には、得られる樹脂の硬化性が低下し、硬化物の強度の低下が避けられず、その為、従来より、この中和工程で用いる酸としてホウ酸を使用することにより、淡色化を図る技術が知られている（特許文献１参照）。
しかしながら、レゾール型フェノール樹脂合成後にホウ酸で中和する場合、淡色性や強度についてある程度の改善は認められるものの、いずれについても十分な性能を示すものではなかく、また、柔軟性にも劣るものであった。
【０００３】
【特許文献１】特開２００１−２５３９２４号公報
【発明の開示】
【発明が解決しようとする課題】
【０００４】
本発明が解決しようとする課題は、硬化物における強度、柔軟性、及び淡色性に優れたレゾール型フェノール樹脂を提供することにある。
【課題を解決するための手段】
【０００５】
本発明者らは、前記の課題を解決するために鋭意検討した結果、レゾール型フェノール樹脂がその分子構造中にフェノール性水酸基を脂肪族炭化水素基でエーテル化した構造を有するフェニルアルキレンエーテル構造部位を有しており、さらに、フェノール性水酸基を比較的高い濃度で有している場合に、強度と柔軟性とが共に改善され、引っ張り強度に代表される物性が向上すると共に、かつ、及び淡色性に優れたレゾール型フェノール樹脂となることを見出し、本発明を完成するに至った。
【０００６】
すなわち、本発明は、レゾール型フェノール樹脂であって、該レゾール型フェノール樹脂構造中に、フェノール性水酸基を炭素原子数が２又は３の脂肪族炭化水素基でエーテル化した構造を有するフェニルアルキレンエーテル構造部位（Ｉ）を該レゾール型フェノール樹脂構造中の芳香核数１００モルに対して２〜１０モルとなる割合で含有しており、かつ、該レゾール型フェノール樹脂の水溶液におけるｐＨが６〜８の範囲にあることを特徴とする新規フェノール樹脂に関する。
【０００７】
また、本発明は、フェノール類、アルデヒド類、及びアクリロイル基含有単量体を出発原料として、レゾール型フェノール樹脂粗生成物を得る工程（工程Ｉ）、次いで、該レゾール型フェノール樹脂粗生成物を酸で処理する工程（工程II）を必須の製造工程とすることを特徴とする、レゾール型フェノール樹脂の製造方法に関する。
【発明の効果】
【０００８】
本発明によれば、従来のレゾール型フェノール樹脂と比較して、硬化物における強度、柔軟性、及び淡色性に優れるレゾール型フェノール樹脂を得ることが出来る。
【発明を実施するための最良の形態】
【０００９】
本発明のレゾール型フェノール樹脂が有する、フェノール性水酸基を炭素原子数２又は３の脂肪族炭化水素基でエーテル化した構造を有するフェニルアルキレンエーテル構造部位（Ｉ）とは、フェノール性水酸基由来の酸素原子に炭素原子数が２又は３の脂肪族炭化水素基が結合している構造である。これらのうち炭素原子数が３の脂肪族炭化水素としては、直鎖のプロピル基、分岐を有するイソプロピル基が挙げられる。ここで脂肪族炭化水素基の炭素原子数が３を上回る場合には、硬化物の柔軟性が高くなり過ぎてしまい、強度が発現されなくなる。また、これら脂肪族炭化水素基は更に官能基を有していてもよく、例えば、種々のカルボニル基、エステル基、アミド基、イミノ基、エーテル基、ヒドロキシ基などが挙げられる。これらのなかでも特に硬化物の強度がより向上する点からアミド基であることが好ましい。
【００１０】
本発明では、レゾール型フェノール樹脂構造中に前記フェニルアルキレンエーテル構造部位（Ｉ）を該レゾール型フェノール樹脂構造中の芳香核数１００モルに対して２〜１０モルとなる割合で含有することを特徴としている。このような割合で前記フェニルアルキレンエーテル構造部位（Ｉ）を含有させることにより、該レゾール型フェノール樹脂自体の色相が飛躍的に向上すると共に、該レゾール型フェノール樹脂自体の硬化物の柔軟性と強度とが良好となって、引っ張り強度が向上する。即ち、１モル未満の割合では硬化物の柔軟性が十分発現されない他、淡色性の改善効果も十分でなくなる。また、１０モルを上回る割合では硬化物の柔軟性が高くなり過ぎてしまう。これらの性能バランスに優れる点から芳香核数１００モルに対して２〜７モルとなる割合であることが好ましい。
【００１１】
ここで、前記芳香核数とは原料フェノール類に起因する芳香核の数をいい、芳香核数１００モルに対して２〜１０モルとなる割合とは、１３Ｃ−ＮＭＲ測定における該樹脂構造中のオキシフェニル構造部分におけるオキシ基が結合する芳香族炭素のピークの積分比率によって求めることができるものである。即ち、１３Ｃ−ＮＭＲ測定によって出現するオキシフェニル構造中のオキシ基が結合する芳香族炭素原子の全てのピークの積分値に対する、前記フェニルアルキレンエーテル構造部位（Ｉ）が結合する芳香族炭素原子の積分値の割合として求めることができるものである。
【００１２】
前記構造部位（Ｉ）は、フェノール性水酸基に対し、一般にアルコールの保護反応などとして知られている種々の反応を行いエーテル化することで得られる。例えばマイケル付加反応、エポキシ基との反応、ハロゲン化アルキルによる反応（ウイリアムソン合成）などによって形成されるアルキレンエーテル構造が挙げられる。
【００１３】
これらの中でも、反応性に優れる点からフェノール性水酸基とアクリロイル基含有単量体とのマイケル付加反応によって生成する構造部位であることが好ましい。ここで、アクリロイル基含有単量体としては、アクリロイル基或いはメタアクリロイル基を有する化合物であれば特に限定されない。
【００１４】
アクリロイル基含有単量体としては、例えば、メチルアクリレート（アクリル酸メチルエステル）、エチルアクリレート（アクリル酸エチルエステル）、ｎ−ブチルアクリレート、イソブチルアクリレート、ｔ−ブチルアクリレート、２−エチルヘキシルアクリレート、ヘキシルアクリレート、シクロヘキシルアクリレート、オクチルアクリレート、ノニルアクリレート、ドデシルアクリレート、ステアリルアクリレート、イソボルニルアクリレート、ジシクロペンタニルアクリレート、フェニルアクリレート、ベンジルアクリレート、メチルメタクリレート、エチルメタアクリレート、ｎ−ブチルメタクリレート、イソブチルメタアクリレート、ｔ−ブチルメタクリレート、２−エチルヘキシルメタクリレート、ヘキシルメタクリレート、シクロヘキシルメタクリレート、オクチルメタクリレート、ノニルメタクリレート、ドデシルメタクリレート、ステアリルメタクリレート、イソボルニルメタクリレート、ジシクロペンタニルメタクリレート、フェニルメタクリレート、ベンジルメタクリレート等の（メタ）アクリル酸エステル類；アクリルアミド、Ｎ−メチロールアクリルアマイド、Ｎ−メトキシメチルアクリルアマイド、Ｎ−エトキシメチルアクリルアマイド、Ｎ−ｎ−ブトキシメチルアクリルアマイド、ジメチルアミノエチル（メタ）アクリレート、ジエチルアミノエチルアクリレート、ジメチルアミノエチルアクリルアミド、ジエチルアミノエチルアクリルアミド、メタクリルアミド、Ｎ−メチロールメタクリルアマイド、Ｎ−メトキシメチルメタクリルアマイド、Ｎ−エトキシメチルメタクリルアマイド、Ｎ−ｎ−ブトキシメチルメタクリルアマイド、ジメチルアミノエチルメタクリレート、ジエチルアミノエチルメタクリレート、ジメチルアミノエチルメタクリルアミド、ジエチルアミノエチルメタクリルアミド等の（メタ）アクリル酸アミド類；アクリル酸、メタクリル酸等のアクリル酸類；β−カルボキシエチル（メタ）アクリレート、２−（メタ）アクリロイルプロピオン酸、クロトン酸、イタコン酸、マレイン酸、フマル酸、イタコン酸ハーフエステル、マレイン酸ハーフエステル、無水マレイン酸、無水イタコン酸、β−（メタ）アクリロイルオキシエチルハイドロゲンサクシネート、β−（メタ）ヒドロキシエチルハイドロゲンフタレート等のカルボキシル基含有ビニル系単量体が挙げられる。なお、これらのアクリロイル基含有単量体は、それぞれ単独で使用してもよいし、併用してもよい。
【００１５】
これらの中でも、最終的に得られるレゾール型フェノール樹脂の硬化性が向上することから、（メタ）アクリル酸エステル及び（メタ）アクリル酸アミドが好ましい。
【００１６】
更に、これらの中でも、樹脂中に含まれるアルデヒド類とアミド基とが架橋構造を形成することで、最終的に得られるレゾール型フェノール樹脂の硬化性に併せて柔軟性も向上することから、（メタ）アクリル酸アミド類が好ましい。
【００１７】
更に、最終的に得られるレゾール型フェノール樹脂の硬化性及び柔軟性に併せて水溶性も向上することから、アクリルアミドが好ましい。
【００１８】
また、本発明のレゾール型フェノール樹脂の主骨格を成すレゾール構造はフェノール類とアルデヒド類とを塩基性触媒で反応させて得られる構造を有するものであるが、ここでその繰り返し単位を構成する芳香核を構成する原料フェノール類としては、例えばフェノール、あるいはビスフェノールＡ、ビスフェノールＦ、クレゾール、キシレノール、エチルフェノール、ブチルフェノール、オクチルフェノールなどのアルキルフェノール類、レゾルシン、カテコールなどの多価フェノール類、ハロゲン化フェノール、フェニルフェノール、アミノフェノール、ＧＰＣ測定による数平均分子量が３５０〜６５０の範囲であるノボラック型フェノール樹脂（以下、このＧＰＣ測定による数平均分子量が３５０〜６５０の範囲にあるノボラック型フェノール樹脂を「低分子ノボラック」と略記する。）等が挙げられる。これらの中でも、硬化性の面で優れているフェノールが好ましい。
【００１９】
本発明のレゾール型フェノール樹脂は、その水溶液、具体的には５０質量％水溶液におけるｐＨが６〜８の範囲にあることを特徴としている。レゾール樹脂は通常その水溶液が塩基性を示す為、本発明では後述する製造方法における工程Ｉを経て得られたレゾール型フェノール樹脂粗生成物を酸で処理することにより、前記ｐＨ値の範囲にすることができる。本発明ではｐＨ値の範囲を６〜８にすることにより、樹脂自体の色相が飛躍的に改善されることとなる。ここでｐＨは粗生成物に酸を加え、サンプリングして５０質量％水溶液の状態でｐＨメーター、例えば堀場製作所製「ｐＨメーターＦ−５２」を用い測定することによって確認することができる。
【００２０】
以上詳述したレゾール型フェノール樹脂は、以下に詳記する本発明の製造方法によって製造することが出来る。
即ち、フェノール類、アルデヒド類、及びアクリロイル基含有単量体を出発原料として、レゾール型フェノール樹脂粗生成物を得る工程（工程Ｉ）、次いで、該レゾール型フェノール樹脂粗生成物を酸で処理する工程（工程II）を必須の製造工程とすることを特徴とする方法によって目的とするレゾール型フェノール樹脂を製造することができる。
【００２１】
ここで、レゾール型フェノール樹脂粗生成物を得る工程（工程Ｉ）としては、具体的には、
工程Ｉ−ａ  ：  アクリロイル基含有単量体とフェノール類を反応させて得られるフェノール変性物とフェノール類とアルデヒド化合物とをアルカリ触媒存在下で反応させる工程、
工程Ｉ−ｂ  ：  アクリロイル基含有単量体とフェノール類とアルデヒド化合物とを反応させる工程、
工程Ｉ−ｃ  ：  アクリロイル基含有単量体と低分子ノボラックを反応させて得られるノボラック変性樹脂とアルデヒド化合物とをアルカリ触媒存在下で反応させる工程、
工程Ｉ−ｄ  ：  アクリロイル基含有単量体と低分子ノボラックとその他のフェノール類とアルデヒド化合物とをアルカリ触媒存在下で反応させる工程
などが挙げられる。
【００２２】
工程Ｉ−ａで用いる、アクリロイル基含有単量体とフェノール類とを反応させて得られる変性フェノールとは、アクリロイル基含有単量体とフェノール類とのマイケル付加反応により得られるものである。
【００２３】
また、工程Ｉ−ｃで用いる、アクリロイル基含有単量体と低分子ノボラックを反応させて得られる変性樹脂とは、アクリロイル基含有単量体と低分子ノボラックとのマイケル付加反応により得られる樹脂である。
【００２４】
前記マイケル付加反応は、触媒として塩基性化合物または酸性化合物存在下、８０〜１５０℃、１〜１０時間程度反応させることで成すことが出来る。
【００２５】
本発明で用いられるフェノール類としては、例えばフェノール、あるいはビスフェノールＡ、ビスフェノールＦ、クレゾール、キシレノール、エチルフェノール、ブチルフェノール、オクチルフェノールなどのアルキルフェノール類、レゾルシン、カテコールなどの多価フェノール類、ハロゲン化フェノール、フェニルフェノール、アミノフェノール、ＧＰＣ測定による数平均分子量が３５０〜６５０の範囲であるノボラック型フェノール樹脂（以下、このＧＰＣ測定による数平均分子量が３５０〜６５０の範囲にあるノボラック型フェノール樹脂を「低分子ノボラック」と略記する。）等が挙げられる。またこれらのフェノール類は、それぞれ単独で使用してもよいし、併用してもよい。これらフェノール類の中でも、硬化性の面で優れているフェノールが好ましい。
【００２６】
ここで、低分子ノボラックのＧＰＣ測定による平均分子量の測定条件は次に示すとおりである。
［ＧＰＣの測定条件］
測定装置  ：東ソー株式会社製「ＨＬＣ−８２２０  ＧＰＣ」、
カラム：東ソー株式会社製ガードカラム「ＨＨＲ−Ｈ」（６．０ｍｍＩ.Ｄ．×４ｃｍ）
＋東ソー株式会社製「ＴＳＫ−ＧＥＬ  ＧＭＨＨＲ」（７．８ｍｍＩ.Ｄ．×３０ｃｍ）
＋東ソー株式会社製「ＴＳＫ−ＧＥＬ  ＧＭＨＨＲ」（７．８ｍｍＩ.Ｄ．×３０ｃｍ）
＋東ソー株式会社製「ＴＳＫ−ＧＥＬ  ＧＭＨＨＲ」（７．８ｍｍＩ.Ｄ．×３０ｃｍ）
＋東ソー株式会社製「ＴＳＫ−ＧＥＬ  ＧＭＨＨＲ」（７．８ｍｍＩ.Ｄ．×３０ｃｍ）
検出器：  ＥＬＳＤ（オルテック製「ＥＬＳＤ２０００」）
データ処理：東ソー株式会社製「ＧＰＣ−８０２０モデルIIバージョン４．１０」
測定条件：  カラム温度    ４０℃
展開溶媒      テトラヒドロフラン
流速          １．０ｍｌ／分
標準    ：  前記「ＧＰＣ−８０２０モデルIIバージョン４．１０」の測定マニュアルに準拠して、分子量が既知の下記の単分散ポリスチレンを用いた。
【００２７】
（使用ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
試料    ：  樹脂固形分換算で１．０質量％のテトラヒドロフラン溶液をマイクロフィルターでろ過したもの（１００μｌ）。
【００２８】
前記塩基性化合物としては、水酸化リチウム、水酸化ナトリウム、水酸化カリウム、水酸化カルシウム、水酸化バリウム、炭酸ナトリウム、アンモニア、トリエチルアミン、ヘキサメチレンテトラミン等が挙げられる。また、酸性化合物としては、種々のプロトン酸、ルイス酸等が挙げられる。塩基性化合物と酸性化合物では、塩基性化合物を用いた方が、反応が円滑に進行するので好ましい。
【００２９】
更に、前記塩基性化合物の中でも、水酸化リチウム、水酸化ナトリウム、水酸化カリウムが、触媒活性に優れる点から好ましい。
【００３０】
本発明で用いるアルデヒド類としては、例えば、ホルムアルデヒド、パラホルムアルデヒド、トリオキサン等のホルムアルデヒド、アセトアルデヒド等が挙げられる。また、必要に応じて、ケトン類等のカルボニル化合物を併用してもよい。これらの中でも汎用性が高く入手が容易であるホルムアルデヒドが好ましい。
【００３１】
ホルムアルデヒドを水溶液として用いる場合は、その濃度が３５〜６０重量％であるものが好ましい。
【００３２】
前記工程Ｉ−ａにおける各成分の反応比率は、フェノール類として低分子ノボラックを用いる場合、アルデヒド化合物のモル数（ｃ）、フェノール類のモル数（ｄ）、フェノール変性物のモル数（ｅ）の比率が下記の条件を満たす範囲であることが好ましい。
［（ｃ）／（（ｄ）＋（ｅ））］＝５／１００〜３００／１００
（ｄ）／（ｅ）＝９９／１〜９０／１０
一方、フェノール類として低分子ノボラックの他のフェノール類を用いる場合、アルデヒド化合物のモル数（ｃ）、フェノール類のモル数（ｄ）、フェノール変性物のモル数（ｅ）の比率は下記のすべての条件を満たす範囲であることが樹脂の硬化性の点から好ましい。
［（ｃ）／（（ｄ）＋（ｅ））］＝５／１００〜３００／１００
（ｄ）／（ｅ）＝９９／１〜９０／１０
【００３３】
前記工程Ｉ−ｂにおける各成分の反応比率は、フェノール類として低分子ノボラックを用いる場合、アルデヒド化合物のモル数（ｃ）、フェノール類のモル数（ｄ）、アクリロイル基含有単量体のモル数（ｆ）の比率が下記のすべての条件を満たす範囲であることが
樹脂の硬化性の点から好ましい。
（ｃ）／（ｄ）＝５／１００〜３００／１００
（ｆ）／（ｄ）＝２／１００〜５０／１００
【００３４】
一方、フェノール類として低分子ノボラックの他のフェノール類を用いる場合、アルデヒド化合物のモル数（ｃ）、フェノール類のモル数（ｄ）、アクリロイル基含有単量体のモル数（ｆ）の比率が下記のすべての条件を満たす範囲であることが淡色性及び接着強度の点から好ましい。
（ｄ）／（ｃ）＝５／１００〜３００／１００
（ｆ）／（ｄ）＝２／１００〜５０／１００
【００３５】
前記工程Ｉ−ｃにおける各成分の反応比率は、アクリロイル基含有単量体と低分子ノボラックを反応させて得られるノボラック変性樹脂のモル数（ｇ）、アルデヒド化合物のモル数（ｃ）の比率が下記の条件を満たす範囲であることが樹脂の反応性の点から好ましい。
（ｇ）／（ｃ）＝５／１００〜２００／１００
ここで、前記低分子ノボラックは、低分子ノボラック中の芳香核数１００モルに対してアクリロイル基含有単量体が２〜１０モルとなる割合で変性したものである。
【００３６】
前記工程Ｉ−ｄにおける各成分の反応比率は、アクリロイル基含有単量体のモル数（ｆ）、低分子ノボラックのモル数（ｄ’）、その他のフェノール類のモル数（ｄ”）、アルデヒド化合物のモル数（ｃ）の比率が下記の条件を満たす範囲であることが淡色性及び接着強度の点から好ましい。
［（ｄ’）＋（ｄ”）］／（ｃ）＝５／１００〜３００／１００、
［低分子ノボラック及びその他のフェノール類中の総芳香核数］／（ｆ）＝１００／２〜１００／５０
（ｄ’）／（ｄ”）＝５／１００〜５０／１００
【００３７】
ここで、アルデヒド類のモル数（ｃ）とは、アルデヒド類におけるホルムアルデヒド単位のモル数である。
【００３８】
前記工程Ｉで用いる触媒としては、種々の塩基性化合物が使用可能である。例えば、水酸化ナトリウム、水酸化カリウム、水酸化カルシウム、水酸化バリウム、炭酸ナトリウム、アンモニア、トリエチルアミン、ヘキサメチレンテトラミン等が挙げられる。
中でもフェノール類とアクリロイル基含有単量体との反応率の面で、水酸化リチウム、水酸化ナトリウム、水酸化カリウムが好ましい。
【００３９】
前記工程Ｉで用いる溶媒としては、アルデヒド類としてホルムアルデヒド水溶液を用いる場合には、これに含まれる水をそのまま反応溶媒とすることも出来る。また必要に応じて、メタノール、エタノール、メチルエチルケトン（ＭＥＫ）、アセトン等の有機溶媒を用いてもよい。分子量を高くする必要性が有る場合などを除き特別な必要がない限りは、前述の反応剤中に含まれる水をそのまま反応溶媒とすることが好ましい。
【００４０】
本発明の工程Ｉにおいて、高い反応効率を得るためには、反応温度は５０〜８０℃、反応時間は１〜５時間が好ましい。
【００４１】
本発明における、レゾール型フェノール樹脂粗生成物を酸で処理する工程（工程II）とは、工程Ｉで得られたレゾール型フェノール樹脂粗生成物を酸性化合物により中和することを言う。
【００４２】
この、レゾール型フェノール樹脂粗生成物の中和反応は、具体的には、ｐＨ値を６〜８の範囲に調整することが好ましい。
【００４３】
前記工程IIで用いる酸性化合物としては種々の無機酸及び有機酸が使用可能である。例えば、無機酸としては塩酸、硫酸、ホウ酸などが、有機酸としてはクエン酸、酢酸、パラトルエンスルホン酸などが挙げられる。
【００４４】
この項はいらないと思う
これら酸性化合物と、上記工程Ｉで使用する塩基性触媒の組み合わせとして、トリエチルアミンとクエン酸との組み合わせを選択した場合、淡色性に優れたレゾール型フェノール樹脂が得られる。また、水酸化ナトリウムとホウ酸との組み合わせを選択した場合、淡色性のみならず水溶性にも優れたレゾール型フェノール樹脂が得られる。
【００４５】
本発明のレゾール型フェノール樹脂は、研磨剤用結着樹脂、熱硬化性成型用樹脂、建築資材用接着剤、ＦＲＰ用樹脂等の各種用途に適用することができる。特に硬化物の色調が良好であり、淡色性を示すことから、一般のレゾール型フェノール樹脂に比べ、広い着色可能範囲を有し、用途範囲が広範なものとなる。
【実施例】
【００４６】
以下、本発明を実施例及び比較例により、一層具体的に説明するが、本発明はそれら実施例のみに限定されるものではない。また、文中「部」及び「％」は特に断りのない限り質量基準であるものとする。
【００４７】
なお、１３Ｃ−ＮＭＲ測定条件、及びＧＰＣの測定条件は下記の通りであり、ｐＨの測定は堀場製作所製「ｐＨメーターＦ−５２」を使用した。
[１３Ｃ−ＮＭＲ測定条件]
装置      ：日本電子（株）製  ＡＬ−４００
溶媒      ：アセトン−ｄ６
［ＧＰＣの測定条件］
測定装置  ：東ソー株式会社製「ＨＬＣ−８２２０  ＧＰＣ」、
カラム：東ソー株式会社製ガードカラム「ＨＨＲ−Ｈ」（６．０ｍｍＩ.Ｄ．×４ｃｍ）
＋東ソー株式会社製「ＴＳＫ−ＧＥＬ  ＧＭＨＨＲ」（７．８ｍｍＩ.Ｄ．×３０ｃｍ）
＋東ソー株式会社製「ＴＳＫ−ＧＥＬ  ＧＭＨＨＲ」（７．８ｍｍＩ.Ｄ．×３０ｃｍ）
＋東ソー株式会社製「ＴＳＫ−ＧＥＬ  ＧＭＨＨＲ」（７．８ｍｍＩ.Ｄ．×３０ｃｍ）
＋東ソー株式会社製「ＴＳＫ−ＧＥＬ  ＧＭＨＨＲ」（７．８ｍｍＩ.Ｄ．×３０ｃｍ）
検出器：  ＥＬＳＤ（オルテック製「ＥＬＳＤ２０００」）
データ処理：東ソー株式会社製「ＧＰＣ−８０２０モデルIIバージョン４．１０」
測定条件：  カラム温度    ４０℃
展開溶媒      テトラヒドロフラン
流速          １．０ｍｌ／分
標準    ：  前記「ＧＰＣ−８０２０モデルIIバージョン４．１０」の測定マニュアルに準拠して、分子量が既知の下記の単分散ポリスチレンを用いた。
【００４８】
（使用ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
試料    ：  樹脂固形分換算で１．０質量％のテトラヒドロフラン溶液をマイクロフィルターでろ過したもの（１００μｌ）。
【００４９】
また、各種評価は下記に従い行った。
［硬化色の評価］
得られたフェノール樹脂溶液の粘度、揮発分を測定し、外観を観察したのち、これらの樹脂溶液を濾紙に含浸し、常温で乾燥した後、１２０℃、で１〜７時間乾燥させ、カラーメーターにより硬化色を測定した。測定はＪＩＳ  Ｚ  ８７２９に準拠して行い、カラーメーターは日本電色工業株式会社製ＺＥ２０００を使用した。
（Ｌ＊：明度、ａ＊：色相、ｂ＊：彩度）
【００５０】
［引っ張り強度］
樹脂を濃度５０質量％となるようにメタノールに希釈し、ろ紙（東洋ろ紙Ｎｏ．６５）に樹脂固形分６０％／樹脂重量４０％になるように含浸し、室温で２時間放置した後、１２０℃３時間の条件で硬化させ、常温で引っ張り強度を測定した。測定はＪＩＳＫ６９１１に依拠した。
【００５１】
実施例１
攪拌機、コンデンサー、温度計を備えた４つ口２リットルフラスコに、フェノール３１５．９ｇ、アクリルアミド２５３ｇ及び水１８８ｇを加え攪拌を開始した。触媒として４８％水酸化ナトリウム水溶液３１．６ｇを加え、１１０℃で１０時間反応させた後、アクリルアミド変性フェノール溶液（１）を得た。攪拌機、コンデンサー、温度計を備えた４つ口２リットルフラスコに、フェノール３９４g、上記変性フェノール溶液（１）１７２．８ｇ及び４０％ホルムアルデヒド水溶液５１１．５ｇを加え攪拌を開始した。触媒として４８％水酸化ナトリウム水溶液１３．８ｇを加え、８０℃で水希釈性１５０〜２００％（もしくは３〜４時間）になるまで反応させた。硼酸で中和し、５０質量％水溶液におけるｐＨが７．３８となることを確認した。次いで、減圧脱水を行い、不揮発分７５質量％に調整し、フェノール樹脂溶液（２）を得た。得られたフェノール樹脂溶液（２）中のフェノール樹脂の１３Ｃ−ＮＭＲチャート図を図１に示す。
【００５２】
実施例２
攪拌機、コンデンサー、温度計を備えた４つ口２リットルフラスコに、低分子ノボラック（ＧＰＣ測定による数平均分子量３００、重量平均分子量３５０）を５８０．９ｇ、アクリルアミド２３７ｇ及び水１３１．９ｇを加え攪拌を開始した。触媒として４８％水酸化ナトリウム水溶液５２．２ｇを加え、１００℃で６時間反応させた後、アクリルアミド変性ノボラック溶液（３）を得た。攪拌機、コンデンサー、温度計を備えた４つ口２リットルフラスコに、フェノール３９４g及び上記変性ノボラック溶液（３）１４９．８ｇ及び４０％ホルムアルデヒド水溶液５２３ｇを加え攪拌を開始した。触媒として４８％水酸化ナトリウム水溶液１５．５ｇを加え、８０℃で水希釈性１５０〜２００％になるまで反応させた。硼酸で中和し、５０質量％水溶液におけるｐＨが７．２４となることを確認した。次いで、減圧脱水を行い、不揮発分７５％に調整し、フェノール樹脂溶液（４）を得た。
【００５３】
比較例１
攪拌機、コンデンサー、温度計を備えた４つ口２リットルフラスコに、フェノール３１５．９ｇ及び４０％ホルムアルデヒド水溶液３６４ｇを加え攪拌を開始した。触媒として４８％水酸化ナトリウム水溶液１５．８ｇを加え、８０℃で４時間反応させた後、減圧脱水を行い、不揮発分６５％に調整し、フェノール樹脂溶液（５）を得た。
【００５４】
比較例２
攪拌機、コンデンサー、温度計を備えた４つ口２リットルフラスコに、フェノール３１５．９ｇ及び４０％ホルムアルデヒド水溶液３６４ｇを加え攪拌を開始した。触媒として４８％水酸化ナトリウム水溶液１５．８ｇを加え、８０℃で４時間反応させた後、硼酸でｐＨ６〜８に中和して、減圧脱水を行い、不揮発分６５％に調整し、フェノール樹脂溶液（６）を得た。
【００５５】
実施例、比較例について、上記硬化色の評価を行った結果を表１に、柔軟性及び強度の評価を行った結果を表２に示す。実施例は比較例に比べ、淡色性、柔軟性、強度いずれにおいても優れている。
【００５６】
【表１】
2010037347.tif 000002
【００５７】
【表２】
2010037347.tif 000003
【図面の簡単な説明】
【００５８】
【図１】図１は、実施例１で得られたフェノール樹脂溶液（２）中のフェノール樹脂の１３Ｃ−ＮＭＲチャート図である。
【図１】
2010037347.tif 000004